(57)【特許請求の範囲】
【請求項１】
チタンキレートポリマーの分散液を含む組成物であって、前記分散液が、前記ポリマー、安定剤、および水を含み、前記ポリマーが、式ＴｉＸｍ（ＯＲ）ｎ（Ｘは、有機１，３−ジカルボニル化合物であるキレート剤から誘導され、ｍは、０〜２の範囲にある整数であり、ｎは、２〜４の範囲にある整数であり、Ｒは、独立して、Ｈ、アルキル基、またはアリール基である）を有するチタンキレートから誘導された１つまたは複数の繰り返し単位を含み、前記ｍの少なくとも１つは０ではなく、前記安定剤が、前記分散液の約０．００１重量％〜約２０重量％の範囲の安定化量で存在し、かつ、前記安定剤が、ヒドロキシカルボン酸、アルコキシル化第四級アンモニウム塩、アルカノールアミン、無機リン酸塩、またはこれらのうちの２つ以上の組合せであることを特徴とする組成物。
【請求項２】
基材を含む製品であって、基材の表面上に請求項１で特徴付けられる組成物がコーティングされており、前記基材が、金属、ガラス、陶磁器タイル、煉瓦、コンクリート、木材、組積造、繊維、皮革、プラスチック、または石材であることを特徴とする製品。
【請求項３】
（１）チタン酸テトラアルキルをキレート剤と接触させ、チタンキレートとアルコールとを含む生成物混合物を生成する工程と、（２）チタンキレートポリマーの分散液を生成するのに有効な条件下で前記生成物混合物を水と接触させる工程と、（３）任意選択的に、前記分散液のアルコール含有量を低減する工程と、（４）前記分散液を安定化量の安定剤と接触させ、チタンキレートポリマーの安定な分散液を生成する工程と、を含むことを特徴とする請求項１に記載の組成物の調製方法。
【請求項４】
（１）チタン酸テトラアルキルをキレート剤と接触させ、チタンキレートとアルコールとを含む生成物混合物を生成する工程と、（２）チタンキレートポリマーの分散液を生成するのに有効な条件下で前記生成物混合物を水と接触させる工程と、（３）前記チタンキレートポリマーを回収する工程と、（４）任意選択的に、前記チタンキレートポリマー固体を乾燥して粉砕する工程と、（５）前記ポリマーを水と接触させることによって分散液を生成する工程と、（６）前記分散液に安定化量の安定剤を接触させ、チタンキレートポリマーの安定な分散液を生成する工程と、を含むことを特徴とする請求項１に記載の組成物の調製方法。
【発明の詳細な説明】
【技術分野】
【０００１】
本発明は、チタンキレートの安定な水性ポリマー分散液を含む組成物およびそのための方法に関する。
【背景技術】
【０００２】
キレート化されたチタンオルトエステルのポリマーを水と一緒にしたものには多くの工業的用途がある。これらは、顔料、触媒、表面改質剤といった様々な用途に利用することができる。本明細書において使用される「ポリマー」という用語は、より低分子量のオリゴマーおよびより高分子量のポリマーの両方を指す。
【０００３】
チタンキレートを水と反応させることによって調製されるポリマーは、通常は固体状の物質であることから、特殊な固体処理設備を用いなければ調製や使用を行うのが困難である。多くの用途においては、この種のポリマーが既成の水性分散液であることが好ましく、その方が製造および取扱いが容易であると思われるが、通常は固体ポリマーが即座に水から分離して沈降してしまう。その結果として層が複数に分かれて固体が沈殿するが、これを再懸濁させて水中に均一に分布させるのが非常に困難な可能性がある。連続プロセスや複数バッチプロセスに均一な供給を行うためには、分布状態を均一にすることが不可欠である。
【０００４】
チタンキレートポリマーおよび／またはその分散液については、多くの特許、例えば、（特許文献１）、（特許文献２）、（特許文献３）、（特許文献４）、米国特許公報（特許文献５）、米国特許公報（特許文献６）、米国特許公報（特許文献７）、米国特許公報（特許文献８）、米国特許公報（特許文献９）、米国特許公報（特許文献１０）、米国特許公報（特許文献１１）、米国特許公報（特許文献１２）などにおいて開示されている。しかし、このような水中懸濁液、特にアルコールを含まないものを安定化させる方法については開示されていない。
【０００５】
【特許文献１】特公昭５３−０３６４４９号
【特許文献２】ＪＰ５３０３６４４５０
【特許文献３】ＪＰ１９９９２９３１７１（特開平１１−２９３１７１号公報）
【特許文献４】特開昭４８−０３４１３２号公報
【特許文献５】米国特許第３６９４４７５号明細書
【特許文献６】米国特許第４３１３８５１号明細書
【特許文献７】米国特許第４６０９７４６号明細書
【特許文献８】米国特許第５４２３３８０号明細書
【特許文献９】米国特許第５４７８８０２号明細書
【特許文献１０】米国特許第４８６１５００号明細書
【特許文献１１】米国特許第４７４９０４０号明細書
【特許文献１２】米国特許第４４７０９１５号明細書
【発明の開示】
【発明が解決しようとする課題】
【０００６】
したがって、より安定かつ／またはより簡単に再分散させることが可能なチタンキレートポリマー組成物の水性分散液およびそのための方法が必要とされている。
【課題を解決するための手段】
【０００７】
チタンキレートから誘導される繰り返し単位を含むチタンキレートポリマーと安定剤とを含む組成物である。
【０００８】
（１）チタン酸テトラアルキルをキレート剤と接触させ、チタンキレートとアルコールとを含む生成物混合物を生成する工程と、（２）チタンキレートポリマーの分散液を生成するのに有効な条件下でこの生成物混合物を水と接触させる工程と、（３）任意選択的に、このチタンキレートポリマー分散液のアルコール含有量を低減する工程と、（４）この分散液を安定化量の安定剤と接触させ、チタンキレートポリマーの安定な分散液を生成する工程と、を含む方法である。
【発明を実施するための最良の形態】
【０００９】
「安定な分散液」という用語は、約２５℃の液体（好ましくは水性であり、より好ましくは水）中で、少なくとも１日間、好ましくは少なくとも３日間、より好ましくは少なくとも５日間、実質的に可溶もしくは分散性のまま、または懸濁されたままであるか、または沈降した固体が硬化するかもしくは固化した層を形成しない、分散液または懸濁液を意味する。さらにこの用語は、沈降しても簡単に再分散または再懸濁される、懸濁または分散された固体を含む分散液または懸濁液を意味する。この分散液は、好ましくは、ポリマーを約１〜約７５重量％、約５〜約７５重量％、より好ましくは１０〜５０重量％含む。このような分散液は、好ましくは容易に沈降せず、かつ簡単に再分散される。繰り返し単位の数は、２〜約２０００であってもよい。
【００１０】
この安定な分散液中のポリマーは、１種または複数種のチタンキレートポリマーを含む。「チタンキレートポリマー」という用語は、式ＴｉＸm（ＯＲ）n（式中、Ｘは、キレート剤から誘導される基であり、ｍは、個々に０〜２の範囲にある整数の平均値を表し（ただし、少なくとも１つのｍは０にはならない）、ｎは、２〜４の範囲にある整数の平均値を表し、Ｒは、独立して、Ｈまたはさらに置換されていてもよいアルキルもしくはアリール基である）を有するチタンキレートから誘導される繰り返し単位を含むポリマーを指す。当業者であれば、このポリマーが、一般に、ＴｉＸ2Ｏ、ＴｉＸ2（ＯＲ）Ｏ、ＴｉＸ（Ｏ）2、ＴｉＸ（ＯＲ）Ｏ、ＴｉＸ（ＯＲ）2Ｏ、Ｔｉ（Ｏ）2、Ｔｉ（ＯＲ）（Ｏ）2、およびＴｉ（ＯＲ）2（Ｏ）2からなる群から選択される式からから選択される１つまたは複数の繰り返し単位を含むものであることを認識する。このポリマーは、さらに、重合されていないモノマーまたは反応中間体、例えば、Ｔｉ（Ｘ）2（ＯＲ）2、ＴｉＸ（ＯＲ）3、Ｔｉ（ＯＲ）4など、および重合中に存在する他の反応性種から生じる単位も含んでもよい。
【００１１】
好ましいキレート剤は、ジケトン、ジエステル、ケトエステルのような有機１，３−ジカルボニル化合物、およびこれらのうちの２つ以上の組合せである。任意の１，３−ジケトンから誘導される基を用いてもよい。好ましいジケトンとしては、２，４−ペンタンジオン、１，４−ヘキサンジオン、１，３−ペンタンジオン、２，４−ヘキサンジオン、ジピバロイルメタン、またはこれらのうちの２つ以上の組合せが挙げられるが、これらに限定されるものではない。
【００１２】
また、任意の１，３−ジエステルから誘導される基も使用してもよい。好ましいジエステルとしては、マロン酸ジメチル、マロン酸ジエチル、またはこれらの組合せが挙げられるが、これらに限定されるものではない。
【００１３】
同様に、任意の１，３−ケトエステルから誘導される基も使用してもよい。好ましいケトエステルとしては、アセト酢酸メチル、アセト酢酸エチル、アセト酢酸イソプロピル、アセト酢酸ブチル、およびこれらのうちの２つ以上の組合せが挙げられるが、これらに限定されるものではない。
【００１４】
最も好ましいキレート剤は、２，４−ペンタンジオン、アセト酢酸エチル、またはこれらの組合せである。Ｘがアセチルアセトナト基であり、かつｍの平均値が約２であるものが特に好ましい。
【００１５】
チタンキレートポリマーの例として、オキシビス（２，４−ペンタンジオナト）チタンホモポリマー、オキシビス（２，４−ヘキサンジオナト）チタンポリマー、オキシビス（２，２，６，６−テトラメチル−３，５−ヘプタンジオナト）チタンホモポリマー、オキシビス（ジエチルマロナト）チタンホモポリマー、オキシビス（エチル３−オキソブタノアト−Ｏ１’，Ｏ３）チタンホモポリマー、およびこれらのうちの２つ以上の組合せが挙げられるが、これらに限定されるものではない。
【００１６】
上に開示したチタンキレートポリマーと組み合わせることによって安定なチタンキレートポリマーの分散液を生成させることができる任意の化合物を安定剤とすることができる。安定剤の例として、ヒドロキシカルボン酸、アルコキシル化（例えばエトキシル化）第四級アンモニウム塩、アミノカルボン酸、アルカノールアミン、無機リン酸塩、またはこれらのうちの２つ以上の組合せが挙げられる。ヒドロキシカルボン酸の例として、クエン酸、乳酸、グリコール酸、酒石酸、リンゴ酸、またはこれらのうちの２つ以上の組合せが挙げられる。好適なアルコキシル化第四級アンモニウム塩の例として、イーソックス・ケミカルズ・カンパニー（Ｅｔｈｏｘ  Ｃｈｅｍｉｃａｌｓ  Ｃｏ．）（米国サウスカロライナ州グリーンビル（Ｇｒｅｅｎｖｉｌｌｅ，Ｓｏｕｔｈ  Ｃａｒｏｌｉｎａ，ＵＳＡ））より入手可能なＥ−スパース（Ｅ−ｓｐｅｒｓｅ）１００（登録商標）が挙げられる。アルカノールアミンの例としては、エタノールアミン、ジエタノールアミン、トリエタノールアミン、またはこれらのうちの２つ以上の組合せが挙げられる。アミノカルボン酸の例としては、テトラヒドロキシイソプロピルエチレンジアミン、グリシン、ビス−ヒドロキシエチルグリシン、ヒドロキシエチルグリシン、またはこれらのうちの２つ以上の組合せが挙げられる。無機リン含有塩の例としては、ピロリン酸四カリウム、トリポリリン酸カリウム、トリポリリン酸ナトリウム、テトラリン酸カリウム、ペンタポリリン酸ナトリウム、ヘキサポリリン酸ナトリウム、ピロリン酸カリウム、ピロ亜リン酸カリウム、ピロリン酸ナトリウム、ピロリン酸ナトリウム十水和物、ピロ亜リン酸ナトリウム、ホスホン酸エチル、ホスホン酸プロピル、ヒドロキシメチルホスホネート、ジ（ポリオキシエチレン）ヒドロキシメチルホスホネート、メチルホスホノアセテート、エチルメチルホスホノアセテート、メチルエチルホスホノアセテート、エチルエチルホスホノアセテート、プロピルジメチルホスホノアセテート、メチルジエチルホスホノアセテート、トリエチルホスホノアセテート、またはこれらのうちの２つ以上の組合せが挙げられる。例えばチタンキレートポリマー組成物スラリーと単純に混合することによって容易に決定されるような他の安定剤も使用してもよい。好ましい安定剤はヒドロキシカルボン酸である。最も好ましい安定剤はクエン酸である。
【００１７】
上の分散液は、任意選択的に、非イオン性、カチオン性、アニオン性界面活性剤のような他の成分を、分散液の約０．００１〜約５０重量％の範囲で含有してもよい。
【００１８】
組成物中には安定化量の安定剤を存在させてもよい。「安定化量」という用語は、上に開示した安定な分散液を生成させることができ、かつ、水性分散液の重量に対し約０．００１重量％〜約２０重量％、好ましくは約０．０１重量％〜約１０重量％、より好ましくは０．０１重量％〜５重量％、最も好ましくは０．０５重量％〜２重量％の範囲内であり得る量を意味する。
【００１９】
チタンキレートポリマーは、当業者に知られている任意の手段によって容易に生成されるであろう。例えば、このポリマーは、水を一般式ＴｉＸm（ＯＲ）n（式中、Ｒ、Ｘ、ｍ、およびｎは上記と同義）を有するチタンキレートと反応させることによって生成される。好適なチタンキレートとしては、例えば、ジブトキシビス（２，４−ペンタンジオナト）チタン、ジプロポキシビス（２，４−ペンタンジオナト）チタン、ジイソプロポキシビス（２，４−ペンタンジオナト）チタン、ジエトキシビス（２，４−ペンタンジオナト）チタン、ジブトキシビス（エチル３−オキソブタノアト−Ｏ１’，Ｏ３）チタン、ジプロポキシビス（エチル３−オキソブタノアト−Ｏ１’，Ｏ３）チタン、ジイソプロポキシビス（エチル３−オキソブタノアト−Ｏ１’，Ｏ３）チタン、ジエトキシビス（エチル３−オキソブタノアト−Ｏ１’，Ｏ３）チタン、ジブトキシビス（２，２，６，６−テトラメチル−３，５−ヘプタンジオナト）チタン、ジプロポキシビス（２，２，６，６−テトラメチル−３，５−ヘプタンジオナト）チタン、ジイソプロポキシビス（２，２，６，６−テトラメチル−３，５−ヘプタンジオナト）チタン、ジエトキシビス（２，２，６，６−テトラメチル−３，５−ヘプタンジオナト）チタン、およびこれらのうちの２つ以上の組合せが挙げられる。Ｘがアセチルアセトナト基であり、かつｍの平均値が約２であるものが特に好ましい。このような化合物はアルコール溶液として容易に入手することができる。例えば、本願特許出願人より、タイゾール（Ｔｙｚｏｒ）（登録商標）ＡＡ、すなわちチタンアセチルアセトナトのプロパノール溶液が入手可能である。
【００２０】
チタンキレートポリマーは、（１）チタン酸テトラアルキルをキレート剤と接触させ、チタンキレートとアルコールとを含む生成物混合物を生成する工程と、（２）チタンキレートポリマーの分散液またはスラリーを生成するのに有効な条件下でこの生成物混合物を水と接触させることと、（３）任意選択的に、この分散液中のアルコール含有量を低減することと、（４）この分散液を安定化量の安定剤と接触させ、チタンキレートポリマーの安定な分散液を生成することと、を含む方法によって生成することができる。
【００２１】
当業者にチタンテトラアルコキシドと称される場合もあるチタン酸テトラアルキルは、式Ｔｉ（ＯＲ）4（式中、Ｒは、それぞれ独立して、上に開示したヒドロカルビル基であり、１つの基に炭素原子を１〜約１０個、好ましくは１〜約８個、最も好ましくは２〜５個含んでいてもよく、Ｒはそれぞれ同一であっても異なっていてもよい）を有するものであってもよい。好適なチタン酸テトラアルキルとしては、チタン酸テトラエチル、チタン酸テトラプロピル、チタン酸テトライソプロピル、チタン酸テトラブチル、チタン酸テトライソブチル、チタン酸テトラ−ｔｅｒｔ−ブチル、チタン酸テトラヘキシル、およびこれらのうちの２つ以上の組合せが挙げられるが、これらに限定されるものではない。好ましいチタン酸テトラアルキルは、チタン酸テトラエチル、チタン酸テトライソプロピル、チタン酸テトラブチル、またはこれらの組合せである。
【００２２】
キレート剤は、上に開示したものと同じである。生成物混合物には、チタンキレートおよびアルコールが含まれる。生成するアルコールは、チタン酸テトラルキル（ｔｅｔｒａｌｋｙｌ）から誘導され、したがって、チタン酸エステルのものと炭素数が等しい。例えば、チタン酸テトラエチルを用いた場合は、アルコールはエタノールであり、チタン酸テトライソプロピルを用いた場合は、イソプロパノールである。生成物混合物中のアルコールを、１０重量％未満、好ましくは５重量％未満、最も好ましくは１重量％未満まで低減してもよい。
【００２３】
チタン酸テトラアルキル対キレート剤のモル比は、本発明の第１の実施態様に開示した特徴を有する組成物を生成させることができる比率である限りは、いかなる比率であってもよい。通常、この比率は、ｍが上に開示した数（好ましくはｍは約２）である混合キレートポリマーを生成させるものである。
【００２４】
水対チタン酸テトラアルキルのモル比は、チタンキレートポリマーの分散液またはスラリーを生成させることができる比率である限りは、いかなる比率であってもよい。通常、最終スラリーまたは分散液中における比率は、約１：１〜約５００：１、好ましくは約１０：１〜約２５０：１、最も好ましくは約２０：１〜約１００：１の範囲内であってもよい。好ましくは、水は少なくともｎ／２（ｎは上記と同義）当量である。
【００２５】
この方法は、分散液またはスラリーを生成させるのに有効な任意の好適な条件下で実施してもよい。チタン酸テトラアルキルからチタンキレートを生成させ、かつ分散液またはスラリーを生成させるのに好適な条件には、約８０℃未満、好ましくは約７０℃未満、最も好ましくは約６５℃未満の温度と、この温度に適応できる任意の圧力（好ましくは大気圧）と、約０．１〜約１００分間、好ましくは約０．５〜約５０分間、より好ましくは約０．５〜約３０分間、最も好ましくは約０．５〜約２０分間の範囲の時間とが含まれ得る。
【００２６】
好ましくは、生成物混合物と水との接触は、重合を行う前に高剪断ミキサーを用いて、チタンキレートを細かい粒子にして分散させることによって行う。このことは、スラリーまたは分散液中の固体ポリマー粒子の粒度を小さくするとともにその分布を狭くするのに役立つ。これはおそらく、初期段階でより小さい固体粒子が形成されることによるものであり、場合によっては、スラリー中で凝集した固体ポリマー粒子が砕かれることによるものでもある。この工程により、結果として得られる分散液の安定性が向上する。
【００２７】
また、好ましくは、このスラリーからアルコール溶媒をストリッピングすることによってアルコールを遊離させる。このようにアルコールをストリッピングすることによって、結果として得られる分散液の安定性が向上するだけでなく、その可燃性および処理時の放出物が低減される。好ましくは、このストリッピングは、結果として得られるポリマーの分解温度よりも低い温度で実施する。このためには、大気圧よりも低い圧力を用いることが必要であろう。発泡が起こった場合は、ストリッピング操作の前または途中の任意の時点で消泡剤を添加することによってこれを抑制してもよい。このときは任意の消泡剤を使用してもよいが、本発明者らは、ＢＡＳＦコーポレーション（ＢＡＳＦ  Ｃｏｒｐｏｒａｔｉｏｎ）（独国、ルートヴィヒシャーフェン（Ｌｕｄｗｉｇｓｈａｆｅｎ，Ｇｅｒｍａｎｙ））より入手可能な市販の消泡剤であるプルロニック（Ｐｌｕｒｏｎｉｃ）Ｌ−３１、すなわちオキシラン−メチルオキシラン共重合体を用いることによって満足な結果が得られることを見出した。
【００２８】
上に開示した１種または複数種の安定剤は、ストリッピングの前または後に用いてもよい。
【００２９】
輸送を容易に行うためには、上述した方法によって生成したチタンキレートポリマーを、当業者に知られている任意の手段、例えば、遠心、デカンテーション、濾過、その他の手段などによって分離および回収してもよい。こうして生成したチタンキレートポリマーを粉砕することによって粉砕ポリマーを生成させてもよい。その後、この粉砕ポリマーを水と混合することによって分散液を生成させた後、この分散液に安定剤を接触させることによってチタンキレートポリマーの安定な分散液を生成させてもよい。その条件は上に開示したものと同じであってもよい。
【００３０】
本明細書において開示した組成物は、これらに限定するものではないが、コーティングの形成（例えば熱分解（ｐｙｒｏｌｙｔｉｃ）ガラス上）や、インク、接着剤、およびシーラントの接着力向上といった様々な用途に有用である。コーティングとは、当該組成物（当業者によく知られている添加剤を含んでいてもよい）を、例えば、ガラス、セラミックス、金属、陶磁器タイル、煉瓦、コンクリート、木材、組積造（ｍａｓｏｎｒｙ）、繊維、皮革、プラスチック、石材のような様々な基材の表面に適用することを指す。これらの適用は、当業者に知られている任意の温度、例えば２００℃〜６００℃の範囲などで実施してもよい。任意選択的に、コーティング組成物を適用する前または後の基材をさらに加熱または冷却してもよい。このコーティング組成物をより低い温度で基材に適用し、次いで加熱を行うことによってコーティングを形成してもよい。基材をこのように処理することによって、美観的および機能的な特性を有する耐久性のあるコーティングが得られる。特に、光の反射性が向上し、代替コーティング組成物を施しても顕著な変色が起こらない。
【実施例】
【００３１】
（実施例１  高剪断混合を用いた２０％オキシビス（２，４−ペンタンジオナト−Ｏ，Ｏ’）チタンホモポリマーの水中スラリーの調製）
２Ｌのビーカーに蒸留水４２８ｇおよびプルロニックＬ３１（ＢＡＳＦ、オキシラン−メチルオキシラン共重合体）７．５ｇを仕込んだ。ジフォード−ウッド（Ｇｉｆｆｏｒｄ−Ｗｏｏｄ）７６−１Ｌ型ミキサーを水中に沈めて始動させた。ミキサーヘッドの吸引部に、７５％のジイソプロポキシビス（２，４−ペンタンジオナト）チタンの２−プロパノール溶液１８５ｇを３０分間かけて装入した。撹拌を１５分間継続した。
【００３２】
この乳黄色のスラリーを減圧蒸留装置に移送した。移送を助けるために蒸留水７０ｍＬを用いた。減圧蒸留装置は、１リットルの丸底容器と、磁気撹拌器と、水冷凝縮器を有する減圧蒸留ヘッドと、２５０ｍｌの受器とを備えるものとした。蒸留物２５０ｍＬが回収されるまで、２−プロパノールおよび過剰の水を反応マスから１００ｍｍＨｇでストリッピングした。容器に残留した物質を回収し、生成物３８８ｇを黄色スラリーとして得た。この生成物のチタン（ＴｉＯ2として）について分析を行ったところ、ＴｉＯ２が７．２４％（チタンポリマー固体２３．８％に相当）含まれることがわかった。
【００３３】
好適な分散剤で処理しない限りは（実施例２参照）、スラリーは数時間以内に沈降して固体層を形成する。これは時間の経過とともに硬化し、再懸濁させるのが一層困難になる。
【００３４】
（実施例２  オキシビス（２，４−ペンタンジオナト−Ｏ，Ｏ’）チタンホモポリマーの水中分散液）
実施例１のように調製したスラリーの試料を小瓶に秤量した。異なる分散剤を様々な量でそれぞれの瓶に添加し、瓶に蓋をして内容物を十分に振り混ぜた。次いでこの瓶を２〜５日間静置し、その間の沈降の度合いを判定した。この判定には、上側の液層（存在する場合）の高さを試料全体の高さで除する測定が含まれ、沈降の度合いにより、０（沈降なし）〜約０．５５（完全に沈降）の段階の数値を測定値として得た。さらに、瓶をゆっくりと回転させることによって、瓶の底に形成されている固体層がしっかりと固まっているかどうかを判定した。
【００３５】
試験条件の詳細およびその調査結果を以下の表にまとめた。
【００３６】
【表１】
0004829109.tif 000002
本出願は、特許請求の範囲に記載の発明を含め、以下の発明を包含する。
（Ｉ）  チタンキレートポリマーの分散液を含む組成物であって、前記分散液が、前記ポリマー、安定剤、および水を含み、前記ポリマーが、式ＴｉＸm（ＯＲ）n（Ｘは、有機１，３−ジカルボニル化合物のようなキレート剤から誘導され、ｍは、個々に０〜２の範囲にあって少なくとも１つは０ではない整数の平均値であり、ｎは、２〜４の範囲にある整数の平均値であり、Ｒは、独立して、Ｈ、アルキル基、またはアリール基である）を有するチタンキレートから誘導された繰り返し単位を含み、前記安定剤が、前記分散液の約０．００１重量％〜約２０重量％の範囲の安定化量で存在し、かつ、前記安定剤が、ヒドロキシカルボン酸、アルコキシル化第四級アンモニウム塩、アルカノールアミン、無機リン酸塩、またはこれらのうちの２つ以上の組合せであることを特徴とする組成物。
（ＩＩ）  前記安定剤が、クエン酸、乳酸、グリコール酸、酒石酸、リンゴ酸、エタノールアミン、ジエタノールアミン、トリエタノールアミン、テトラヒドロキシイソプロピルエチレンジアミン、ピロリン酸四カリウム、トリポリリン酸カリウム、トリポリリン酸ナトリウム、テトラリン酸カリウム、ペンタポリリン酸ナトリウム、ヘキサポリリン酸ナトリウム、ピロリン酸カリウム、ピロ亜リン酸カリウム、ピロリン酸ナトリウム、ピロリン酸ナトリウム十水和物、ピロ亜リン酸ナトリウム、ホスホン酸エチル、ホスホン酸プロピル、ヒドロキシメチルホスホネート、ジ（ポリオキシエチレン）ヒドロキシメチルホスホネート、メチルホスホノアセテート、エチルメチルホスホノアセテート、メチルエチルホスホノアセテート、エチルエチルホスホノアセテート、プロピルジメチルホスホノアセテート、メチルジエチルホスホノアセテート、トリエチルホスホノアセテート、またはこれらのうちの２つ以上の組合せであることを特徴とする（Ｉ）に記載の組成物。
（ＩＩＩ）  前記安定剤が、１種または複数種の非イオン性、カチオン性、またはアニオン性界面活性剤をさらに含むことを特徴とする（Ｉ）または（ＩＩ）に記載の組成物。
（ＩＶ）  前記組成物が前記分散液であり、前記ポリマーが、ＴｉＸ2Ｏ、ＴｉＸ2（ＯＲ）Ｏ、ＴｉＸ（Ｏ）2、ＴｉＸ（ＯＲ）Ｏ、ＴｉＸ（ＯＲ）2Ｏ、Ｔｉ（Ｏ）2、Ｔｉ（ＯＲ）（Ｏ）2、およびＴｉ（ＯＲ）2（Ｏ）2から誘導された１つまたは複数の繰り返し単位を含むことを特徴とする（Ｉ）、（ＩＩ）または（ＩＩＩ）に記載の組成物。
（Ｖ）  Ｘが２，４−ペンタンジオンから誘導され、かつ前記安定剤がクエン酸であることを特徴とする（Ｉ）、（ＩＩ）、（ＩＩＩ）または（ＩＶ）に記載の組成物。
（ＶＩ）  基材を含む製品であって、基材上に（Ｉ）、（ＩＩ）、（ＩＩＩ）、（ＩＶ）または（Ｖ）で特徴付けられる組成物を有し、前記基材が、金属、ガラス、陶磁器タイル、煉瓦、コンクリート、木材、組積造、繊維、皮革、プラスチック、または石材であることを特徴とする製品。
（ＶＩＩ）  （１）チタン酸テトラアルキルをキレート剤と接触させ、チタンキレートとアルコールとを含む生成物混合物を生成する工程と、（２）チタンキレートポリマーの分散液を生成するのに有効な条件下で前記生成物混合物を水と接触させる工程と、（３）任意選択的に、前記分散液のアルコール含有量を低減する工程と、（４）前記分散液を安定化量の安定剤と接触させ、チタンキレートポリマーの安定な分散液を生成する工程と、を含み、前記分散液および前記安定剤が、（Ｉ）、（ＩＩ）、（ＩＩＩ）、（ＩＶ）または（Ｖ）で特徴付けられるものと同じであることを特徴とする方法。
（ＶＩＩＩ）  （１）チタン酸テトラアルキルをキレート剤と接触させ、チタンキレートとアルコールとを含む生成物混合物を生成する工程と、（２）チタンキレートポリマーの分散液を生成するのに有効な条件下で前記生成物混合物を水と接触させる工程と、（３）前記チタンキレートポリマーを回収する工程と、（４）任意選択的に、前記チタンキレートポリマー固体を乾燥して粉砕する工程と、（５）前記ポリマーを水と接触させることによって分散液を生成する工程と、（６）前記分散液に安定化量の安定剤を接触させ、チタンキレートポリマーの安定な分散液を生成する工程と、を含み、前記分散液および前記安定剤が、（Ｉ）、（ＩＩ）、（ＩＩＩ）、（ＩＶ）または（Ｖ）で特徴付けられるものと同じであることを特徴とする方法。